ВОДНАЯ ДИСПЕРСИЯ СОПОЛИМЕРА

1. Водная дисперсия, включающая, по меньшей мере, один сополимер, причем сополимер получен путем
(I) первоначально загружают водную дисперсию, по меньшей мере, одного полиуретана, и затем
(II) полимеризуют смесь олефиново ненасыщенных мономеров в присутствии полиуретана из (I),
где
(а) применяют водорастворимый инициатор,
(б) дозированное добавление олефиново ненасыщенных мономеров проводят таким образом, что концентрация 6.0 мас. % в пересчете на общее количество олефиново ненасыщенных мономеров в растворе реакции не превышена в ходе всей продолжительности реакции, и
(в) смесь олефиново ненасыщенных мономеров включает, по меньшей мере, один полиолефиново ненасыщенный мономер.
2. Водная дисперсия по п. 1, где дозированное добавление олефиново ненасыщенных мономеров проводят таким образом, что концентрация 5.0 мас. % в пересчете на общее количество олефиново ненасыщенных мономеров в растворе реакции не превышена в ходе всей продолжительности реакции.
3. Водная дисперсия по п. 2, где дозированное добавление олефиново ненасыщенных мономеров проводят таким образом, что концентрация 4.0 мас. % в пересчете на общее количество олефиново ненасыщенных мономеров в растворе реакции не превышена в ходе всей продолжительности реакции.
4. Водная дисперсия по любому из пп. 1-3, где смесь олефиново ненасыщенных мономеров содержит 0.1-6.0 мол. % полиолефиново ненасыщенных мономеров.
5. Водная дисперсия по п. 4, где смесь олефиново ненасыщенных мономеров содержит 0.1-2.0 мол. % полиолефиново ненасыщенных мономеров.
6. Водная дисперсия по п. 4, где смесь олефиново ненасыщенных мономеров содержит 0.1-6.0 мол. % аллил метакрилата и не содержит дополнительно каких-либо полиолефиново ненасыщенных мономеров.
7. Водная дисперсия по п. 6, где смесь олефиново ненасыщенных мономеров содержит 0.1-2.0 мол. % аллил метакрилата и не содержит дополнительно каких-либо полиолефиново ненасыщенных мономеров.
8. Водная дисперсия по любому из пп. 1-3, 5-7, где смесь олефиново ненасыщенных мономеров содержит <10.0 мас. % винилароматических мономеров в пересчете на общее количество олефиново ненасыщенных мономеров.
9. Водная дисперсия по п. 8, где смесь олефиново ненасыщенных мономеров содержит <5.0 мас. % винилароматических мономеров в пересчете на общее количество олефиново ненасыщенных мономеров.
10. Водная дисперсия по любому из пп. 1-3, 5-7, 9, где смесь олефиново ненасыщенных мономеров не содержит каких-либо винилароматических мономеров.
11. Водная дисперсия по любому из пп. 1-3, 5-7, 9, где водная дисперсия имеет содержание геля 40-90 мас. % в пересчете на твердые частицы в дисперсии.
12. Водная дисперсия по любому из пп. 1-3, 5-7, 9, где сополимер содержит, по меньшей мере,
(A) ядро, включающие, по меньшей мере, один полиуретан, и
(B) оболочку, включающую, по меньшей мере, один полимер, который получали полимеризацией олефиново ненасыщенных мономеров.
13. Применение водной дисперсии по любому из пп. 1-12 для получения материалов покрытия.
14. Водоразбавляемое базовое покрытие, включающее водную дисперсию по любому из пп. 1-12.
15. Способ получения многослойной цветной и/или для эффекта красочной системы, в которой
(I) пигментированное водоразбавляемое базовое покрытие наносят на основу,
(II) формируют полимерную пленку из материала покрытия, нанесенного на стадии (I),
(III) наносят самовосстанавливающееся покрытие на слой базового покрытия, полученного таким образом, и затем
(IV) слой базового покрытия отверждают вместе со слоем самовосстанавливающегося покрытия,
который включает применение на стадии (I), пигментированного водоразбавляемого базового покрытия, при чем указанное базовое покрытие включает водную дисперсию по любому из пп. 1-12.
16. Применение водоразбавляемого базового покрытия по п. 14 для покрытия автомобильных кузовов и/или пластиковых частей для установления на автомобильные кузова.
17. Способ получения водной дисперсии, отличающийся стадиями получения:
(I) первоначально загружают водную дисперсию, по меньшей мере, одного полиуретана, и затем
(II) полимеризуют смесь олефиново ненасыщенных мономеров в присутствии полиуретана из (I),
где
(а) применяют водорастворимый инициатор,
(б) дозированное добавление олефиново ненасыщенных мономеров проводят таким образом, что концентрация 6.0 мас. % в пересчете на общее количество олефиново ненасыщенных мономеров в растворе реакции не превышена в ходе всей продолжительности реакции, и
(в) смесь олефиново ненасыщенных мономеров включает, по меньшей мере, один полиолефиново ненасыщенный мономер.